"α,ω-ジアミノポリオキシエチレン-コ-オキシテトラメチレンエーテルランダム共重合体組成物であって、オキシエチレン単位を約25から約75モル含有して成る組成物。式II:-OCH2CH2aOCH2CH2CH2CH2bcNH2[式中、a.aおよびbは各々1に等しいか或はそれ以上の整数であり、b.a/bの比率は約0.33から約3.0であり、c.cは2に等しいか或はそれ以上の整数であり、そしてd.cの平均値は約4から約26である]に従うポリエーテルアミン組成物を含有して成る組成物。前記アミン末端基が含有する第二級アミン基の量が約15未満である請求項1または2記載の組成物。前記ランダム共重合体が示す多分散指数が約1.5から約2.5である請求項1または2記載の組成物。約500から約3000ダルトンの数平均分子量を示す請求項1から4のいずれか記載の組成物。約1000から約2500ダルトンの数平均分子量を示す請求項5記載の組成物。α,ω-ジアミノポリオキシエチレン-コ-オキシテトラメチレンエーテルランダム共重合体組成物の製造方法であって、ポリオキシエチレン-コ-オキシテトラメチレンエーテルグリコールに還元アミノ化をアンモニア、水素および還元アミノ化用触媒を存在させて高温および高全圧下で受けさせることを含んで成る方法。前記高温が約150°Cから約300°Cである請求項7記載の方法。前記全圧が約1500psigから約4000psigである請求項7または8記載の方法。前記アミノ化用触媒がコバルト、ニッケルまたはコバルト/ニッケル混合物を含有して成る請求項7から9のいずれか記載の方法。前記アミノ化用触媒が更に金属助触媒も含有して成る請求項10記載の方法。前記ポリオキシエチレン-コ-オキシテトラメチレンエーテルグリコールに対するアンモニアのモル比をヒドロキシル末端をアミン末端に完全に変化させるに必要なアンモニアの化学量論的量より高くする請求項7から11のいずれか記載の方法。前記アンモニアとポリオキシエチレン-コ-オキシテトラメチレンエーテルグリコールのモル比を約10:1から約150:1にする請求項12記載の方法。前記アンモニアとポリオキシエチレン-コ-オキシテトラメチレンエーテルグリコールのモル比を約430:1から約150:1にする請求項13記載の方法。α,ω-ジアミノポリオキシエチレン-コ-オキシテトラメチレンエーテルランダム共重合体組成物の製造方法であって、a.ポリオキシエチレン-コ-オキシテトラメチレンエーテルグリコールに水添を約150°Cから約300°Cの温度および約1500psigから約4000psigの全圧下でアンモニアをアンモニアとポリオキシエチレン-コ-オキシテトラメチレンエーテルグリコールのモル比が約10:1から約150:1になるように存在させかつ還元アミノ化用触媒を存在させて受けさせることでα-ω-ジアミノポリオキシエチレン-コ-オキシテトラメチレンエーテルランダム共重合体を生じさせ、そしてb.α,ω-ジアミノポリオキシエチレン-コ-オキシテトラメチレンエーテルランダム共重合体を回収する、ことを含んで成る方法。エポキシ樹脂硬化剤であって、請求項1から6のいずれか記載のα,ω-ジアミノポリオキシエチレン-コ-オキシテトラメチレンエーテルランダム共重合体組成物を含有して成るエポキシ樹脂硬化剤。エポキシ樹脂を硬化させる方法であって、前記エポキシ樹脂を請求項16記載のポリエーテルアミンと接触させることを含んで成る方法。ポリ尿素の製造方法であって、ポリイソシアネートを請求項1から6記載のポリエーテルアミンと接触させることを含んで成る方法。以下の実施例は通常の当業者に開示および請求する方法を実施する様式および組成物および化合物を使用する様式の完全な開示および説明を与える目的で示すものである。数例えば量、温度などに関して正確さを確保する努力を行ったが、ある程度の誤差および偏差を考慮に入れるべきである。以下の実施例は本開示の態様を例示する目的で示すものである。本実施例は本開示の範囲を限定することを意図したものでなく、かつそのように解釈されるべきではない。MWが約2050のEO-THF共重合体に還元アミノ化を受けさせることによるポリエーテルアミンの製造300ccの撹拌型オートクレーブに60.0gのEO-THFEOが49モルランダム共重合体MW=2060と10.0gのラネー登録商標2724コバルト触媒[これに洗浄DI水を用いて洗浄水が中性になるまでおよび乾燥を受けさせておく]から成る混合物を仕込む。そのオートクレーブに窒素を用いたパージ洗浄を受けさせ、それを密封した後、そのオートクレーブに25gのアンモニアを加える。撹拌機を始動させて1000rpmで回転させそして水素を前記オートクレーブに室温で初期内部圧力が約650psiゲージpsigになるまで加える。そのオートクレーブを190°Cに加熱した後、水素をオートクレーブの内圧が約2500psigになるまで加える。その混合物を撹拌しながら少なくとも7時間加熱した後、そのオートクレーブを室温に冷却し、大気圧になるまで排気しそして200mlのTHFを加えることで生成物を溶解させる。その生成物混合物の濾過を実施して触媒を除去した後、THF濾液にストリッピングを真空下で受けさせることで所望のポリエーテルアミン生成物を得る。そのポリエーテルアミン生成物が含有する第一級アミン末端基の量は>90である。MWが約2050のEO-THF共重合体に還元アミノ化を受けさせることによるポリエーテルアミンの製造300ccの撹拌型オートクレーブに50.0gのEO-THFEOが49モルランダム共重合体MW=2049と10.0gの微粉砕JohnsonMattheyHTCCo2000コバルト触媒コバルト/酸化コバルトを約25および酸化アルミニウムを約75含有から成る混合物を仕込む。そのオートクレーブに窒素を用いたパージ洗浄を受けさせ、それを密封した後、そのオートクレーブに25gのアンモニアを加える。撹拌機を始動させて1000rpmで回転させそして水素を前記オートクレーブに室温で初期内部圧力が約650psiゲージpsigになるまで加える。そのオートクレーブを200°Cに加熱した後、水素をオートクレーブの内圧が約2500psigになるまで加える。その混合物を撹拌しながら少なくとも8時間加熱した後、そのオートクレーブを室温に冷却し、大気圧になるまで排気しそして200mlのTHFを加えることで生成物を溶解させる。その生成物混合物の濾過を実施して触媒を除去した後、THF濾液にストリッピングを真空下で受けさせることで所望のポリエーテルアミン生成物を得る。そのポリエーテルアミン生成物が含有する第一級アミン末端基の量は>90である。MWが約2500のEO-THF共重合体に還元アミノ化を受けさせることによるポリエーテルアミンの製造300ccの撹拌型オートクレーブに60.0gのEO-THFEOが37モルランダム共重合体MW=2539と10.0gのラネー登録商標2724コバルト触媒[これに洗浄DI水を用いて洗浄水が中性になるまでおよび乾燥を受けさせておく]から成る混合物を仕込む。そのオートクレーブに窒素を用いたパージ洗浄を受けさせ、それを密封した後、そのオートクレーブに25gのアンモニアを加える。撹拌機を始動させて1000rpmで回転させそして水素を前記オートクレーブに室温で初期内部圧力が約650psigになるまで加える。そのオートクレーブを190°Cに加熱した後、水素をオートクレーブの内圧が約2500psigになるまで加える。その混合物を撹拌しながら少なくとも7時間加熱した後、そのオートクレーブを室温に冷却し、大気圧になるまで排気しそして200mlのTHFを加えることで生成物を溶解させる。その生成物混合物の濾過を実施して触媒を除去した後、THF濾液にストリッピングを真空下で受けさせることで所望のポリエーテルアミン生成物を得る。そのポリエーテルアミン生成物が含有する第一級アミン末端基の量は>90である。商業的硬化剤であるJEFFAMINE登録商標T-403トリアミンHuntsmanと混合した実施例1のポリエーテルアミンを用いたエポキシ樹脂硬化6.2gのポリエーテルアミン実施例1、アミン水素当量重量=515を46gのJEFFAMINE登録商標T-403トリアミンアミン水素当量重量=81と混合した後、そのアミン系硬化剤混合物を100gの液状エポキシ樹脂エポキシド当量重量=179と混合し、標準的犬骨試験サンプルに流し込み成形した後、80°Cで2時間そして125°Cで3時間硬化させる。その試験サンプルはJEFFAMINE登録商標D-2000ジアミンとJEFFAMINE登録商標T-403トリアミン系硬化剤の比較混合物を用いて同じ手順で調製した試験サンプルに比べて向上した曲げ強度および向上した破壊抵抗を示す。様々な面および態様を開示してきたが、他の面および態様が当業者に思い浮かぶであろう。開示した様々な面および態様は例示の目的であり、限定を意図するものでなく、真の範囲および精神を以下の請求項で示す。比率、濃度、量および他の数値データを範囲形式で表すことがあり得ることを注目すべきである。そのような範囲形式は便利さおよび簡潔さの目的で用いるものであり、従って、その範囲の限界として明確に示した数値を包含するばかりでなくまたその範囲内に含まれる数値および小領域の各々をあたかも明確に示す如く個々の数値または小領域の全部も包含するとして柔軟な様式で解釈されるべきであると理解されるべきである。例示として、約0.1から約5の濃度範囲は明確に示した約0.1重量から約5重量の濃度を包含するばかりでなくまたその示した範囲内に入る個々の濃度例えば1、2、3および4および小領域例えば0.5、1.1、2.2、3.3および4.4も包含すると解釈されるべきである。用語約はその修飾を受けさせる数値1種または2種以上の±1、±2、±3、±4、±5、±6、±7、±8、±9または±10を包含し得る。加うるに、語句約‘x’から‘y’は約‘x’から約‘y’を包含する。"